(57)【特許請求の範囲】
【請求項１】
重量平均分子量が５０万以上の超高分子量ポリエチレンからなる１０〜４８００デニールのマルチフィラメントを５０％以上有し、しかも目付重量が下記式を満足する布帛を用いてなることを特徴とする、家庭洗濯、業務リネン、テンセル（登録商標）加工に使用される処理袋。
Ｗ≦２ｎ×Ｄ0.5
Ｗ：網地目付重量（ｇ／ｍ2 ）
ｍ2 ＝長さ  １ｍ(JIS L 1043)×幅  規格掛数（掛／15.15cm)×6.6
Ｄ：使用原糸のデニール（ｄ）
ｎ：網脚を構成する糸本数（本）
【請求項２】
布帛がラッセル網地であることを特徴とする請求項１記載の家庭洗濯、業務リネン、テンセル（登録商標）加工に使用される処理袋。
【請求項３】
マルチフィラメントが単糸１０デニ−ル以下のフィラメントから構成されたことを特徴とする請求項１記載の家庭洗濯、業務リネン、テンセル（登録商標）加工に使用される処理袋。
【請求項４】
マルチフィラメントが下記式で規定する撚係数Ｋが１以下である撚糸であることを特徴とする請求項１記載の家庭洗濯、業務リネン、テンセル（登録商標）加工に使用される処理袋。
Ｋ＝（Ｔ×Ｄ0.5）／７３
Ｋ＝撚係数
Ｔ＝撚数（回／インチ）
Ｄ＝デニール（ｄ）
【請求項５】
マルチフィラメントが引張強度が２５ｇ／ｄ以上、破断伸度が６％以下、初期弾性率が６５０ｇ／ｄ以上であることを特徴とする請求項１記載の家庭洗濯、業務リネン、テンセル（登録商標）加工に使用される処理袋。
【発明の詳細な説明】
【０００１】
【発明が属する技術分野】
本発明は、家庭洗濯、業務リネン、テンセル（登録商標）加工等に使用される、高い耐久性を求められる処理袋に関するものである。
【０００２】
【従来の技術】
家庭洗濯、業務リネン、テンセルの揉み加工等に使用される処理袋を構成するネットとしては、これまではポリエステルフィラメントを用いたものが一般的に使用されている。
【０００３】
【発明が解決しようとする課題】
家庭洗濯、業務リネン等において、顧客毎の区分け、鋭利な角を有するボタン、ファスナー等からの洗濯物の保護、布絡みの防止、洗濯機械からの洗濯物の保護等を目的としたネット地使いの処理袋は従前より広く使用されてきた。しかしながら、機械設備の発達に伴い、洗濯に要する時間や、テンセル加工（揉み加工）に要する時間の短縮（処理能力）は向上の一途を辿りつつある一方で、洗濯物、或いは揉み加工される生地自体の強度は、従前から何等向上しているわけでもなく、また、ポリエステルフィラメントを用いた処理袋自体の強度も、従前から何等向上しているわけでもない為、機械設備の発達だけでは処理時間の短縮等の効果を得る事はできなかった。従って、無理に処理時間の短縮等を狙って、洗濯或いは揉み加工の強さを高めると、より過酷な摩耗状態となり、結果的に処理袋の寿命が短くなり不経済であるばかりか、処理袋を形成するネット自身が毛羽立ち、脱落した毛羽によって洗濯物、或いはテンセル加工生地の品位が著しく低下するといった事が起こり、技術革新を行う上での大きな壁となっていた。また、テンセル加工においては、特に処理袋の寿命不足が問題視されると共に、処理袋に使用されるポリエステル繊維自身が染料で汚染され易く、異なる色の生地を処理する場合、色移り等による生地品位の著しい低下が起こり易い事も、改善すべき大きな課題であった。
本発明者らは、上記従来の課題に鑑み，超高分子量ポリエチレンマルチフィラメントを使用することにより、その素材性能を効率よく反映させた処理袋を提供することを可能とした。
【０００４】
【課題を解決するための手段】
則ち、本発明による処理袋は、重量平均分子量が５０万以上の超高分子量ポリエチレンからなる１０〜４８００デニールのマルチフィラメントを５０％以上有し，しかも目付重量が下記式を満足する布帛を用いてなるものである。
Ｗ≦２ｎ×Ｄ0.5
Ｗ：網地目付重量（ｇ／ｍ2 ）
ｍ2 ＝長さ  １ｍ(JIS L 1043)×幅  規格掛数（掛／15.15cm)×6.6
Ｄ：使用原糸のデニール（ｄ）
ｎ：網脚を構成する糸本数（本）
具体的な態様としてはマルチフィラメントが単糸１０デニ−ル以下のフィラメントから構成されたことを特徴とする上記処理袋。
布帛がラッセル網地であることを特徴とする上記処理袋。
マルチフィラメントが下記式で規定する撚係数Ｋが１以下である撚糸であることを特徴とする上記処理袋。
Ｋ＝（Ｔ×Ｄ0.5）／７３
Ｋ＝撚係数
Ｔ＝撚数（回／インチ）
Ｄ＝デニール（ｄ）
マルチフィラメントが引張強度が２５ｇ／ｄ以上、破断伸度が６％以下、初期弾性率が６５０ｇ／ｄ以上であることを特徴とする上記処理袋である。
【０００５】
以下、詳細に説明する。
本発明で使用される繊維素材は重量平均分子量が５０万以上，好ましくは２００万以上の超高分子量ポリエチレン繊維であり、１０デニール〜４８００デニール、好ましくは２００〜１２００デニールのマルチフィラメントからなる。そしてかかるマルチフィラメントの引張強度は２５ｇ／ｄ以上、破断伸度は６％以下、初期弾性率は６５０ｇ／ｄ以上のものが推奨される。上記マルチフィラメントを５０％以上使用して製網もしくは製編織して目的とする処理袋を製造する。
超高分子量ポリエチレンマルチフィラメントの使用量が５０％未満である場合、当該用途においてこれまで使用されてきた、ポリエステルフィラメント使いの処理袋に対する初期性能の優位性を確保できないばかりか、前述の耐摩耗性不足からの毛羽に起因する問題点が顕在化してしまうものであり本発明の所期の目的を達成することが困難となる。好ましくは８０〜１００％の使用量が推奨される。本発明の処理袋は織編物や網地のいずれでもよいが、網地が最も好ましい。網の形態には蛙又等の結節網の他、貫通網等があるが、当該用途においては、節部の大きさ（太さ）が網脚の大きさ（太さ）と同一で、且つ、網目の形態保持性に優れるラッセル網が最も好ましい。更に、この時、前記マルチフィラメントが１０ｄｐｆより大きいと、結節強度、引掛強度の低下が著しくなり、原糸を編み立てて（随所で折曲げて）使用するラッセル網の性格上、大きな問題となる。故に、使用するマルチフィラメントを構成するフィラメントの単糸デニ−ルは１０ｄデニ−ル以下であることが望ましい。
【０００６】
前記網地は、上記マルチフィラメントをそのまま（生糸）か、或いは加撚、混繊、カバリング、仮撚等の糸加工を施したもののいずれを使用してもよいが、実際の製網性を考慮すると、下記式で表される撚係数Ｋが１以下の撚糸を使用するのが好ましい。
Ｋ＝（Ｔ×Ｄ0.5）／７３
Ｋ＝撚係数
Ｔ＝撚数（回／インチ）
Ｄ＝デニール（ｄ）
また、処理液の処理袋内への流入、或いは処理袋外への流出効率等を考慮すると、適度な網目を確保する事が極めて重要とされるが、使用する高強力繊維の初期弾性率が高く、破断伸度が非常に小さいという事は、非常に伸びにくい網地であると言え、網地を編み立てる際に、これらを考慮した設計にする事は極めて重要である。従って、本発明においては、下記式表される数値以下の目付重量のラッセル網地となるように編組する事により、適度な網目を形成する事が可能となる。
Ｗ≦２ｎ×Ｄ0.5
Ｗ：網地の目付重量（ｇ／ｍ2）
ｍ2 ＝長さ  １ｍ(JIS L 1043)×幅  規格掛数（掛／15.15cm)×6.6
Ｄ：使用原糸のデニール（ｄ）
ｎ：網脚を構成する糸本数（本）
このＷの値が、上記式で規定する値以上となると、処理液の流入、流出効率を低下せしめる事は勿論の事であるが、他にも、網脚の略軸線と網脚を構成する原糸のなす角度がより鈍角となり、網地自身の単位目付重量当たりの引張強力が著しく低下する事となり、素材性能を十分に活かしていない形となる。従って、本発明においては網地の目付重量を規定する事により、繊維性能を十分に活かし、且つ、処理効率を低減する事なく、高い耐久性と耐汚染性を有する処理袋の提案を可能とするものである。
好ましくはＷ≦１．９ｎ×Ｄ0.5である。
以下、実施例および比較例を示す。
【０００７】
【実施例】
（実施例１）
使用原糸    超高分子量ポリエチレンマルチフィラメント
（ダイニ−マ：登録商標，東洋紡績株式会社製）
８００デニ−ル７９０フィラメント
単糸デニ−ル：１デニ−ル
引張強度    ：３０ｇ／ｄ
破断伸度    ：４．０％
初期弾性率  ：１０００ｇ／ｄ
網規格      網脚  ８００ｄ×３本
１７掛／１５．１５ｃｍのラッセル網
編み立て幅  １４０ｃｍ
糊付け加工  あり
【０００８】
【表１】
0003959653.tif 000002
【０００９】
（実施例２）
使用原糸    超高分子量ポリエチレンマルチフィラメント（ダイニ−マ：登録商標）
４００デニ−ル３９０フィラメント
単糸デニ−ル：１デニ−ル
引張強度    ：３０ｇ／ｄ
破断伸度    ：４．０％
初期弾性率  ：１０００ｇ／ｄ
網規格      網脚  ４００ｄ×３本
３０掛／１５．１５ｃｍのラッセル網
編み立て幅  １４０ｃｍ
【００１０】
【表２】
0003959653.tif 000003
【００１１】
（比較例１）
使用原糸    超高分子量ポリエチレンマルチフィラメント（ダイニ−マ：登録商標）
８００デニ−ル７９０フィラメント
単糸デニ−ル：１デニ−ル
引張強度    ：３０ｇ／ｄ
破断伸度    ：４．０％
初期弾性率  ：１０００ｇ／ｄ
網規格      網脚  ８００ｄ×３本
２６掛／１５．１５ｃｍのラッセル網
編み立て幅  １４０ｃｍ
糊付け加工  あり
【００１２】
【表３】
0003959653.tif 000004
【００１３】
（比較例２）
使用原糸    ポリエステル８２０ｄ−３６０ｆ（単糸２．３ｄ）
引張強度    ：６．８ｇ／ｄ
破断伸度    ：１６．３％
初期弾性率  ：１２８ｇ／ｄ
網規格      網脚  ８２０ｄ×３本
１７掛／１５．１５ｃｍのラッセル網
編み立て幅  １４０ｃｍ
糊付け加工  あり
【００１４】
【表４】
0003959653.tif 000005
【００１５】
（比較例３）
使用原糸    ポリエステル４１０ｄ−１８０ｆ（単糸２．３ｄ）
引張強度    ：６．９ｇ／ｄ
破断伸度    ：１６．２％
初期弾性率  ：１３１ｇ／ｄ
ダイニーマ４００ｄ−３９０ｆ（単糸１ｄ）
引張強度    ：３０ｇ／ｄ
破断伸度    ：４．０％
初期弾性率  ：１０００ｇ／ｄ
網規格      網脚  （ポリエステル４１０ｄ＋ダイニーマ４００ｄ）×３本
１７掛／１５．１５ｃｍのラッセル網
編み立て幅  １４０ｃｍ
糊付け加工  あり
【００１６】
【表５】
0003959653.tif 000006
【００１７】
【発明の効果】
本発明によると、被洗濯物を傷めずに、短時間洗濯ができ、しかも耐久性に優れた家庭洗濯や業務リネンおよびテンセル（登録商標）の揉み加工等に好適な処理袋を提供することを可能とした。